(57)【要約】【課題】写像性及び光沢性に優れ、脆性が改善されたインクジェット記録媒体を提供する。【解決手段】紙支持体上に、厚さ２μｍ以上２０μｍ以下の樹脂層と、顔料及び水溶性樹脂を含むインク受容層と、をこの順に有し、前記紙支持体上に設けられた前記インク受容層表面の、カットオフ値０．２ｍｍ以上０．３ｍｍ以下の条件で測定された中心面平均粗さ（ＳＲａ値）が０．０８μｍ以下である。【選択図】なし【特許請求の範囲】
【請求項１】
紙支持体上に、厚さ２μｍ以上２０μｍ以下の樹脂層と、顔料及び水溶性樹脂を含むインク受容層と、をこの順に有し、前記紙支持体上に設けられた前記インク受容層表面の、カットオフ値０．２ｍｍ以上０．３ｍｍ以下の条件で測定された中心面平均粗さ（ＳＲａ値）が０．０８μｍ以下であるインクジェット記録媒体。
【請求項２】
前記樹脂層は、仮支持体上に樹脂層を有する転写材料の該樹脂層を前記紙支持体上に転写することにより形成された請求項１に記載のインクジェット記録媒体。
【請求項３】
仮支持体上に樹脂層を有する転写材料の該樹脂層を転写することにより、紙支持体上に厚さ２μｍ以上２０μｍ以下の樹脂層を形成する樹脂層形成工程と、
前記紙支持体上に形成された樹脂層上に、顔料及び水溶性樹脂を含むインク受容層を形成するインク受容層形成工程と、
を有するインクジェット記録媒体の製造方法。
【請求項４】
前記樹脂層の転写は、加熱圧着により行う請求項３に記載のインクジェット記録媒体の製造方法。
【請求項５】
前記樹脂層形成工程の前に、仮支持体上に樹脂組成物を塗布し、乾燥させて樹脂層を形成して前記転写材料を作製する転写材料作製工程を有する請求項３又は請求項４に記載のインクジェット記録媒体の製造方法。
【請求項６】
前記仮支持体が、樹脂フィルムである請求項３〜請求項５のいずれか１項に記載のインクジェット記録媒体の製造方法。
【請求項７】
紙支持体上に厚さ２μｍ以上２０μｍ以下の樹脂層を有し、前記紙支持体上に設けられた前記樹脂層表面の、カットオフ値０．２ｍｍ以上０．３ｍｍ以下の条件で測定された中心面平均粗さ（ＳＲａ値）が０．０８μｍ以下である記録媒体用支持体。
【請求項８】
前記樹脂層は、仮支持体上に樹脂層を有する転写材料の該樹脂層を前記紙支持体上に転写することにより形成された請求項７に記載の記録媒体用支持体。
【請求項９】
仮支持体上に樹脂層を有する転写材料の該樹脂層を転写することにより、紙支持体上に厚さ２μｍ以上２０μｍ以下の樹脂層を形成する工程を有する記録媒体用支持体の製造方法。
【発明の詳細な説明】
【技術分野】
【０００１】
本発明は、インクジェット記録媒体及びその製造方法、並びに、記録媒体用支持体及びその製造方法に関する。
【背景技術】
【０００２】
近年、情報産業の急速な発展に伴い、種々の情報処理システムが開発され、その情報処理システムに適した記録方法および装置も開発されて、各々実用化されている。上記記録方法の中で、インクジェット記録方法は、多種の記録媒体に記録可能なこと、ハード（装置）が比較的安価であること、コンパクトであること、静粛性に優れること等の点から、オフィスは勿論、いわゆるホームユースにおいても広く用いられてきている。
【０００３】
また、近年のインクジェットプリンタの高解像度化やハード（装置）の発展に伴ない、インクジェット記録用の媒体も各種開発され、近年ではいわゆる写真ライクな高画質記録物を得ることも可能になってきた。
特にインクジェット記録用の媒体に要求される特性としては、一般に、（１）速乾性があること（インク吸収速度が大きいこと）、（２）インクドットの径が適正で均一であること（ニジミのないこと）、（３）粒状性が良好であること、（４）ドットの真円性が高いこと、（５）色濃度が高いこと、（６）彩度が高いこと（クスミのないこと）、（７）印画部の耐光性、耐ガス性、耐水性が良好なこと、（８）記録面の白色度が高いこと、（９）記録媒体の保存性が良好なこと（長期保存で黄変着色を起こさないこと、長期保存で画像が滲まないこと）、（１０）変形し難く寸法安定性が良好であること（カールが十分小さいこと）、（１１）ハード走行性が良好であること等が挙げられる。更に、いわゆる写真ライクな高画質記録物を得る目的で用いられるフォト光沢紙の用途としては、上記特性に加えて光沢性、表面平滑性、銀塩写真に類似した印画紙状の風合い等も要求される。
【０００４】
光沢性向上を目的としたインクジェット記録媒体としては、インク受容層の更に上層に、キャストコート法や転写法により光沢層を設けたインクジェット記録媒体が知られている（例えば、特許文献１〜３参照）。
また、転写法によりインク受容層を形成する技術が知られている（例えば、特許文献４又は５参照）。
【先行技術文献】
【特許文献】
【０００５】
【特許文献１】特開２００１−２１９６４４号公報
【特許文献２】特開２００７−１３０７８６号公報
【特許文献３】特開２００２−２６４４７４号公報
【特許文献４】特開２００３−１５４７４８号公報
【特許文献５】特開平９−１８３２６５号公報
【発明の概要】
【発明が解決しようとする課題】
【０００６】
しかしながら、上記従来のインクジェット記録媒体では、写像性及び光沢性の向上と、脆性の改善と、を両立できない場合がある。
本発明は上記に鑑みなされたものであり、以下の目的を達成することを課題とする。
即ち、本発明の目的は、写像性及び光沢性に優れ、脆性が改善されたインクジェット記録媒体及びその製造方法を提供することである。
また、本発明の目的は、写像性及び光沢性に優れ、脆性が改善された記録媒体を作製できる記録媒体用支持体及びその製造方法を提供することである。
【課題を解決するための手段】
【０００７】
前記課題を解決するための具体的手段は以下のとおりである。
＜１＞  紙支持体上に、厚さ２μｍ以上２０μｍ以下の樹脂層と、顔料及び水溶性樹脂を含むインク受容層と、をこの順に有し、前記紙支持体上に設けられた前記インク受容層表面の、カットオフ値０．２ｍｍ以上０．３ｍｍ以下の条件で測定された中心面平均粗さ（ＳＲａ値）が０．０８μｍ以下であるインクジェット記録媒体である。
＜２＞  前記樹脂層は、仮支持体上に樹脂層を有する転写材料の該樹脂層を前記紙支持体上に転写することにより形成された＜１＞に記載のインクジェット記録媒体である。
【０００８】
＜３＞  仮支持体上に樹脂層を有する転写材料の該樹脂層を転写することにより、紙支持体上に厚さ２μｍ以上２０μｍ以下の樹脂層を形成する樹脂層形成工程と、前記紙支持体上に形成された樹脂層上に、顔料及び水溶性樹脂を含むインク受容層を形成するインク受容層形成工程と、を有するインクジェット記録媒体の製造方法である。
＜４＞  前記樹脂層の転写は、加熱圧着により行う＜３＞に記載のインクジェット記録媒体の製造方法である。
【０００９】
＜５＞  前記樹脂層形成工程の前に、仮支持体上に樹脂組成物を塗布し、乾燥させて樹脂層を形成して前記転写材料を作製する転写材料作製工程を有する＜３＞又は＜４＞に記載のインクジェット記録媒体の製造方法である。
＜６＞  前記仮支持体が、樹脂フィルムである＜３＞〜＜５＞のいずれか１つに記載のインクジェット記録媒体の製造方法である。
【００１０】
＜７＞  紙支持体上に厚さ２μｍ以上２０μｍ以下の樹脂層を有し、前記紙支持体上に設けられた前記樹脂層表面の、カットオフ値０．２ｍｍ以上０．３ｍｍ以下の条件で測定された中心面平均粗さ（ＳＲａ値）が０．０８μｍ以下である記録媒体用支持体である。
＜８＞  前記樹脂層は、仮支持体上に樹脂層を有する転写材料の該樹脂層を前記紙支持体上に転写することにより形成された＜７＞に記載の記録媒体用支持体である。
＜９＞  仮支持体上に樹脂層を有する転写材料の該樹脂層を転写することにより、紙支持体上に厚さ２μｍ以上２０μｍ以下の樹脂層を形成する工程を有する記録媒体用支持体の製造方法である。
【発明の効果】
【００１１】
本発明によれば、写像性及び光沢性に優れ、脆性が改善されたインクジェット記録媒体及びその製造方法を提供することができる。
また、本発明によれば、写像性及び光沢性に優れ、脆性が改善された記録媒体を作製できる記録媒体用支持体及びその製造方法を提供することができる。
【発明を実施するための形態】
【００１２】
まず、本発明の記録媒体用支持体及びその製造方法について説明し、引き続き、本発明のインクジェット記録媒体及びその製造方法について説明する。
【００１３】
≪記録媒体用支持体≫
本発明の記録媒体用支持体は、紙支持体上に厚さ２μｍ以上２０μｍ以下の樹脂層を有し、前記紙支持体上に設けられた前記樹脂層表面の、カットオフ値０．２ｍｍ以上０．３ｍｍ以下の条件で測定された中心面平均粗さ（ＳＲａ値）が０．０８μｍ以下である。
本発明の記録媒体用支持体によれば、樹脂層の中心面平均粗さ（ＳＲａ値）が０．０８μｍ以下であることにより、該樹脂層上に層を設けたときの該層表面の平滑性が向上するので、記録媒体用支持体を用いて作製された記録媒体において、写像性及び光沢性が向上する。
また、本発明の記録媒体用支持体によれば、樹脂層の厚さが２μｍ以上であることにより、樹脂層表面が紙支持体の凹凸の影響を受けにくくなり、該樹脂層表面の平滑性が向上する。そして樹脂層表面の平滑性向上に伴い、該樹脂層上に層を設けたときの該層表面の平滑性が向上するので、記録媒体用支持体を用いて作製された記録媒体において、写像性及び光沢性が向上する。
また、本発明の記録媒体用支持体によれば、樹脂層の厚さが２０μｍ以下であることにより、樹脂層の脆性が改善され、これに伴い、該樹脂層上に層を設けたときの該層の脆性が改善される。
以上により、本発明の記録媒体用支持体を用いることで、写像性及び光沢性に優れ、脆性が改善された記録媒体を作製できる。
また、本発明の記録媒体用支持体は、溶融押し出しにより原紙にポリオレフィンを被覆する、一般的なポリオレフィン被覆紙（「ＷＰ（water proof）紙」と呼ばれている）と比べて樹脂層が薄いため、生産性、リサイクル性、及び紙としての風合いにも優れる。
【００１４】
本発明において、紙支持体上に設けられた前記樹脂層表面の、中心面平均粗さ（ＳＲａ値）（以下、「樹脂層の表面粗さＳＲａ」ともいう）は、紙支持体上に設けられた前記樹脂層表面を、カットオフ値０．２ｍｍ以上０．３ｍｍ以下、測定長さ：Ｘ方向１ｃｍ、Ｙ方向１ｃｍ、レンズ倍率：２．５倍の条件で、Ｎｅｗ  Ｖｉｅｗ  ５０２２（Ｚｙｇｏ社製）により測定することにより得られた値を指す。後述するインク受容層、紙支持体、仮支持体の表面粗さＳＲａについても同様の方法で測定された値を指す。
【００１５】
前記紙支持体上に設けられた前記樹脂層の表面粗さＳＲａが０．０８μｍを超えると、該樹脂層上に層を設けたときの該層の表面粗さが粗くなり、ひいては作製された記録媒体の写像性及び光沢性が悪化する。
本発明の記録媒体用支持体を用いて作製された記録媒体の写像性及び光沢性を更に向上させる観点からは、樹脂層の表面粗さＳＲａは、０．０６μｍ以下が好ましく、０．０５μｍ以下がより好ましい。
本発明における樹脂層の表面粗さＳＲａを得る方法には特に限定はないが、例えば、後述する転写により樹脂層を形成する方法が好適であり、中でも、後述する本発明の記録媒体用支持体の製造方法が好適である。
【００１６】
本発明における樹脂層の厚さが２μｍ未満であると、樹脂層表面に紙支持体の凹凸が反映されやすくなり、作製された記録媒体において、写像性及び光沢性が悪化する。
また、本発明における樹脂層の厚さが２０μｍを超えると、作製された記録媒体において、脆性が悪化し、樹脂層（及び該樹脂層上に設けた層）の割れ（脆性破壊）が起こりやすくなる。
本発明において「脆性」とは、記録媒体（例えば、インクジェット記録媒体）を折り曲げたときの、層（例えば、インク受容層）の割れ易さを意味する。また、本発明において「脆性が改善される。」とは、記録媒体を折り曲げたときの、層の割れが抑制されることを意味する。
写像性及び光沢性の向上と、脆性の改善と、をより効果的に両立させる観点からは、樹脂層の厚さは、２μｍ以上１５μｍ以下が好ましく、５μｍ以上１５μｍ以下がより好ましい。
【００１７】
以下、本発明の記録媒体用支持体を構成する紙支持体及び樹脂層について説明する。
＜紙支持体＞
本発明における紙支持体としては特に限定はなく、公知の紙媒体を用いることができる。
本発明の紙支持体の表面粗さＳＲａの上限には特に限定はないが、樹脂層を薄く形成できる観点からは、該表面粗さＳＲａは、０．４０μｍ以下が好ましく、０．２５μｍ以下がより好ましい。
また、本発明の紙支持体の表面粗さＳＲａの下限には特に限定はない。
但し、後述する転写により樹脂層を形成する場合には、転写による効果をより効果的に得る観点から、該表面粗さＳＲａは、０．１０μｍ以上が好ましく、０．１５μｍ以上がより好ましい。
上記において、紙支持体の表面粗さＳＲａは、前述の樹脂層の表面粗さＳＲａ方法と同様の方法で測定された値を指す。
本発明における紙支持体として、例えば、原紙が挙げられる。
前記原紙としては特に限定はないが、木材パルプを主原料とし、必要に応じて木材パルプに加えてポリプロピレンなどの合成パルプ、あるいはナイロンやポリエステルなどの合成繊維を用いて抄紙された原紙が挙げられる。
前記木材パルプとしては、ＬＢＫＰ、ＬＢＳＰ、ＮＢＫＰ、ＮＢＳＰ、ＬＤＰ、ＮＤＰ、ＬＵＫＰ、ＮＵＫＰのいずれも用いることができるが、短繊維分の多いＬＢＫＰ、ＮＢＳＰ、ＬＢＳＰ、ＮＤＰ、ＬＤＰをより多く用いることが好ましい。但し、ＬＢＳＰ及び／又はＬＤＰの比率としては、１０質量％〜７０質量％が好ましい。
【００１８】
上記パルプは、不純物の少ない化学パルプ（硫酸塩パルプや亜硫酸パルプ）が好適に用いられ、漂白処理を行なって白色度を向上させたパルプも有用である。
原紙中には、高級脂肪酸、アルキルケテンダイマー等のサイズ剤、炭酸カルシウム、タルク、酸化チタン等の白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤などを適宜添加することができる。
【００１９】
抄紙に使用するパルプの濾水度としては、ＣＳＦの規定で２００〜５００ｍｌが好ましく、また、叩解後の繊維長が、ＪＩＳ  Ｐ−８２０７に規定される２４メッシュ残分の質量％と４２メッシュ残分の質量％との和が３０〜７０％が好ましい。尚、４メッシュ残分は２０質量％以下であることが好ましい。
【００２０】
原紙の坪量としては、３０〜２５０ｇが好ましく、特に５０〜２００ｇが好ましい。原紙の厚さとしては、４０〜２５０μｍが好ましい。原紙は、抄紙段階又は抄紙後にカレンダー処理して高平滑性を与えることもできる。原紙密度は０．７〜１．２ｇ／ｍ2（ＪＩＳ  Ｐ−８１１８）が一般的である。更に、原紙剛度としては、ＪＩＳ  Ｐ−８１４３に規定される条件で２０〜２００ｇが好ましい。
【００２１】
原紙表面には表面サイズ剤を塗布してもよく、表面サイズ剤としては、前記原紙中添加できるサイズと同様のサイズ剤を使用できる。
原紙のｐＨは、ＪＩＳ  Ｐ−８１１３で規定された熱水抽出法により測定された場合、５〜９であることが好ましい。
【００２２】
紙支持体の転写面（樹脂層が設けられる面）には、顔料コート層が設けられていてもよい。
この顔料コート層に添加可能な成分としては、白色顔料や水性バインダー、その他の成分が挙げられる。
顔料コート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、珪酸カルシウム、珪酸マグネシウム、合成非晶質シリカ、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が挙げられる。
【００２３】
顔料コート層に用いられる水性バインダーとしては、例えば、スチレン／マレイン酸塩共重合体、スチレン／アクリル酸塩共重合体、ポリビニルアルコール、シラノール変性ポリビニルアルコール、澱粉、カチオン化澱粉、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。
顔料コート層に含有されるその他の成分としては、消泡剤、抑泡剤、染料、蛍光増白剤、防腐剤、耐水化剤等が挙げられる。
【００２４】
＜樹脂層＞
（樹脂）
本発明における樹脂層に含まれる樹脂としては特に限定はないが、例えば、側鎖にカルボン酸（カルボン酸の塩であってもよい）基などの極性基を有するポリマーを用いることができる。このようなポリマーの例としては、特開昭５９−４４６１５号公報、特公昭５４−３４３２７号公報、特公昭５８−１２５７７号公報、特公昭５４−２５９５７号公報、特開昭５９−５３８３６号公報、及び特開昭５９−７１０４８号公報に記載の、メタクリル酸共重合体、アクリル酸共重合体、イタコン酸共重合体、クロトン酸共重合体、マレイン酸共重合体、部分エステル化マレイン酸共重合体等を挙げることができる。また、側鎖にカルボン酸基を有するセルロース誘導体も挙げることができる。また、このほかに水酸基を有するポリマーに環状酸無水物を付加したものも好ましく使用することができる。
【００２５】
また、特に好ましい例として、米国特許第４１３９３９１号明細書に記載のベンジル（メタ）アクリレートと（メタ）アクリル酸との共重合体や、ベンジル（メタ）アクリレートと（メタ）アクリル酸と他のモノマーとの多元共重合体を挙げることができる。これらの極性基を有するバインダーポリマーは、単独で用いてもよく、あるいは通常の膜形成性のポリマーと併用する組成物の状態で使用してもよい。
【００２６】
また、前記樹脂層に含まれる樹脂として、熱可塑性樹脂（例えば、軟化点が８０℃以下の熱可塑性樹脂）が好適である。
軟化点が８０℃以下の熱可塑性樹脂としては、エチレンとアクリル酸エステル共重合体のケン化物、スチレンと（メタ）アクリル酸エステル共重合体のケン化物、ビニルトルエンと（メタ）アクリル酸エステル共重合体のケン化物、ポリ（メタ）アクリル酸エステル、（メタ）アクリル酸ブチルと酢酸ビニル等の（メタ）アクリル酸エステル共重合体などのケン化物、等が挙げられる。
【００２７】
熱可塑性樹脂層には、上記の熱可塑性樹脂の少なくとも一種を適宜選択して用いることができ、更に「プラスチック性能便覧」（日本プラスチック工業連盟、全日本プラスチック成形工業連合会編著、工業調査会発行、１９６８年１０月２５日発行）による、軟化点が約８０℃以下の有機高分子を使用することができる。
【００２８】
また、軟化点が８０℃以上の有機高分子物質についても、その有機高分子物質中に該高分子物質と相溶性のある各種可塑剤を添加することで、実質的な軟化点を８０℃以下に下げて用いることもできる。また、これらの有機高分子物質には、仮支持体との接着力を調節する目的で、実質的な軟化点が８０℃を越えない範囲で、各種ポリマーや過冷却物質、密着改良剤あるいは界面活性剤、離型剤、等を加えることもできる。
【００２９】
好ましい可塑剤の具体例としては、ポリプロピレングリコール、ポリエチレングリコール、ジオクチルフタレート、ジヘプチルフタレート、ジブチルフタレート、トリクレジルフォスフェート、クレジルジフェニルフォスフェート、ビフェニルジフェニルフォスフェートを挙げることができる。
【００３０】
また、前記樹脂層に含まれる樹脂として、水溶性樹脂を用いてもよい。
前記水溶性樹脂としては、例えば、特開昭４６−２１２１号や特公昭５６−４０８２４号の各公報に記載の、ポリビニルエーテル／無水マレイン酸重合体、カルボキシアルキルセルロースの水溶性塩、水溶性セルロースエーテル類、カルボキシアルキル澱粉の水溶性塩、ポリビニルアルコール、ポリビニルピロリドン、各種のポリアクリルアミド類、各種の水溶性ポリアミド、ポリアクリル酸の水溶性塩、ゼラチン、エチレンオキサイド重合体、各種の澱粉およびその類似物からなる群の水溶性塩、スチレン／マレイン酸の共重合体、マレイネート樹脂、及びこれらの二種以上の組合せ等が挙げられる。これらの中でも、特に好ましくはポリビニルアルコールとポリビニルピロリドンの組合せである。
また、ポリビニルアルコールは、鹸化率が８０％以上であるものが好ましい。
【００３１】
（樹脂組成物）
また、本発明における樹脂層は、樹脂組成物を用いて好適に形成される。
前記樹脂組成物としては、前述の樹脂、及び溶媒（及び、必要に応じ界面活性剤）を含む樹脂組成物が好適である。
【００３２】
−溶媒−
前記溶剤の例としては、メチルエチルケトン、プロピレングリコールモノメチルエーテル、プロピレングリコールモノメチルエーテルアセテート、シクロヘキサノン、シクロヘキサノール、メチルイソブチルケトン、乳酸エチル、乳酸メチル、カプロラクタム等を挙げることができる。
【００３３】
−界面活性剤−
前記樹脂組成物においては、均一な膜厚に制御でき、塗布ムラを効果的に防止する観点から、適切な界面活性剤を含有させることが好ましい。
界面活性剤としては、特開２００３−３３７４２４号公報、特開平１１−１３３６００号公報に開示されている界面活性剤が好適なものとして挙げられる。
【００３４】
以上で説明した本発明の記録媒体用支持体は、樹脂層上にインク受容層を設けてインクジェット記録媒体を作製する用途に特に好適である。但し、本発明の記録媒体用支持体の用途はインクジェット記録媒体の用途に限定されることはなく、例えば、樹脂層上に感熱記録層を設けて感熱記録材料とする用途にも好適に用いられるものである。
以下、本発明の記録媒体用支持体の作製に好適な、本発明の記録媒体用支持体の製造方法について説明する。
【００３５】
≪記録媒体用支持体の製造方法≫
本発明の記録媒体用支持体の製造方法は、仮支持体上に樹脂層を有する転写材料の該樹脂層を転写することにより、紙支持体上に厚さ２μｍ以上２０μｍ以下の樹脂層を形成する工程（以下、「転写工程」ともいう）を有する。
上記方法では、転写材料における樹脂層の仮支持体との接触面が、転写後、紙支持体上の樹脂層の表面（紙支持体から離れた側の面）となる。従って、樹脂層の厚さが２μｍ以上の場合、紙支持体上の樹脂層表面には、紙支持体表面の形状（凹凸形状）よりも、転写材料の仮支持体表面の形状が強く反映（転写）される。このため、紙支持体上の樹脂層表面の平滑性が向上する。例えば、表面粗さＳＲａを０．０２μｍ以下である仮支持体を用いた場合には、紙支持体上の樹脂層の表面粗さＳＲａを０．０４μｍ以下に調整できる。
以上のように、本発明の記録媒体用支持体の製造方法によれば、紙支持体上の樹脂層表面の平滑性が向上するため、記録媒体用支持体を用いて作製されたインクジェット記録媒体において、写像性及び光沢性が向上する。更に、紙支持体上の樹脂層の厚さが２０μｍ以下であるため、記録媒体用支持体を用いて作製されたインクジェット記録媒体において、脆性が改善される。
なお、転写によりインク受容層を形成する技術は既に知られているが、本製造方法は、インク受容層よりも紙支持体に近い側の樹脂層を、転写形成する点で従来の技術とは異なるものである。そして、本製造方法は、転写によりインク受容層を形成する従来の技術に対し、光沢、写像性、取り扱い性、インク吸収性の点で顕著な効果を有する。
【００３６】
＜転写材料＞
本発明における転写材料は、仮支持体上に樹脂層を有する。
前記仮支持体としては、表面の平滑性が高い仮支持体、例えば、表面粗さＳＲａが０．０８μｍ以下（より好ましくは０．０６μｍ以下、特に好ましくは０．０４μｍ以下）の仮支持体が好ましい。
前記仮支持体としては、樹脂フィルム等のシート状の仮支持体や、ロール状の仮支持体を用いることができる。中でも、転写性の観点からは、樹脂フィルムが好適である。
【００３７】
前記樹脂フィルムとしては、化学的及び熱的に安定であって、可撓性の物質で構成されるものから適宜選択することができる。具体的には、テフロン（登録商標）、ポリエチレンテレフタレート、ポリカーボネート、ポリエチレン、ポリプロピレン、ポリエステル等、薄いシート若しくはこれらの積層体が好ましい。前記仮支持体の厚みとしては、５〜３００μｍが好ましく、２０〜１５０μｍがより好ましい。この厚みが前記範囲内であると、仮支持体を破れないように容易に剥離でき、仮支持体を介しても解像度の良い露光が行なえる。
上記具体例の中でも２軸延伸ポリエチレンテレフタレートフィルムが特に好ましい。
【００３８】
転写材料における樹脂層の上には、貯蔵の際の汚染や損傷から保護するために薄いカバーシートを設けてもよい。カバーシートは仮支持体と同じか又は類似の材料からなってもよいが、樹脂層から容易に分離されるものが好ましい。
カバーシート材料としては例えばシリコーン紙、ポリオレフィン若しくはポリテトラフルオロエチレンシートが適当である。尚、カバーシートの厚さは、４〜４０μｍが一般的であり、５〜３０μｍが好ましく、１０〜２５μｍが特に好ましい。
【００３９】
前記転写材料における樹脂層については、前述の記録媒体用支持体における樹脂層と同様であり、好ましい材料、好ましい層厚も同様である。
【００４０】
＜転写工程＞
本発明における転写工程では、前記転写材料の該樹脂層を紙支持体上に転写することにより、紙支持体上に厚さ２μｍ以上２０μｍ以下の樹脂層を形成する。
転写工程における転写は、加熱圧着により行うことが好ましい。以下、加熱圧着の一例について説明する。
まず、転写材料の樹脂層上にカバーシートが設けられている場合には、該カバーシートを剥離除去する。
次に、樹脂層の表面を紙支持体表面に貼り合わせ、ラミネータ等を通して加熱、加圧して積層する。これにより「仮支持体／樹脂層／紙支持体」の積層構造を有する積層体が得られる。
前記ラミネータとしては、従来公知のラミネータ、真空ラミネータ等の中から適宜選択したものを使用できる。より生産性を高めるには、オートカットラミネータを使用してもよい。
次いで、仮支持体と樹脂層との間で剥離し、前記積層体から仮支持体を除去することにより、紙支持体上に樹脂層を転写形成することができる。
前記加熱の条件としては、転写性の観点等からは、８０℃〜１５０℃が好ましく、１００℃〜１４０℃がより好ましい。
前記加圧の圧力としては、転写性の観点等からは、線圧５０Ｎ／ｃｍ〜線圧１５０Ｎ／ｃｍが好ましく、線圧７０Ｎ／ｃｍ〜線圧１３０Ｎ／ｃｍがより好ましい。
【００４１】
本発明の記録媒体用支持体の製造方法は、前記転写工程前に、転写材料を作製する転写材料作製工程を有していてもよい。転写材料の作製は、例えば、スリット塗布等の公知の方法により、仮支持体上に前述の樹脂組成物を塗布し、乾燥させて樹脂層を形成して（更に、必要に応じ、前記樹脂層にカバーシートを圧着して）行うことができる。
【００４２】
≪インクジェット記録媒体≫
本発明のインクジェット記録媒体は、紙支持体上に、厚さ２μｍ以上２０μｍ以下の樹脂層と、顔料及び水溶性樹脂を含むインク受容層と、をこの順に有し、前記紙支持体上に設けられた前記インク受容層表面の、カットオフ値０．２ｍｍ以上０．３ｍｍ以下の条件で測定された中心面平均粗さ（ＳＲａ値）が０．０８μｍ以下である。
本発明のインクジェット記録媒体は、インク受容層の中心面平均粗さ（ＳＲａ値）が０．０８μｍ以下であること、及び、樹脂層の厚さが２μｍ以上であることにより、写像性及び光沢性が向上する。
また、本発明のインクジェット記録媒体によれば、樹脂層の厚さが２０μｍ以下であることにより、インク受容層の脆性が改善される。
また、本発明のインクジェット記録媒体は、前述のＷＰ紙上にインク受容層を設けたインクジェット記録媒体に比べ、インク受容層の下（紙支持体に近い側）の樹脂層が薄いため、生産性、リサイクル性、及び紙としての風合いにも優れる。
【００４３】
前記紙支持体上に設けられた前記インク受容層の中心面平均粗さ（ＳＲａ値）が０．０８μｍを超えると、写像性及び光沢性が悪化する。
ここで、前記紙支持体上に設けられた前記インク受容層の中心面平均粗さ（ＳＲａ値）（以下、「インク受容層の表面粗さＳＲａ」ともいう）は、紙支持体上に設けられた前記インク受容層表面を、前述の樹脂層の表面粗さＳＲａと同様の方法により測定して得られた値を指す。
インクジェット記録媒体（インク受容層）の写像性及び光沢性を更に向上させる観点からは、インク受容層の表面粗さＳＲａは、０．０６μｍ以下が好ましく、０．０５μｍ以下がより好ましい。
本発明におけるインク受容層の表面粗さＳＲａを得る方法には特に限定はないが、例えば、インク受容層の下地となる樹脂層を、前述の転写材料の該樹脂層を前記紙支持体上に転写することにより形成し、形成された樹脂層上にインク受容層を形成する方法（例えば、後述する本発明のインクジェット記録媒体の製造方法）が好適である。
中でも、前述の本発明の記録媒体用支持体の上にインク受容層を形成する方法が特に好適である。
【００４４】
前記紙支持体及び前記樹脂層としては、前述の記録媒体用支持体について説明した紙支持体及び樹脂層を用いることができる。
以下、本発明のインクジェット記録媒体のインク受容層について説明する。
【００４５】
＜インク受容層＞
本発明におけるインク受容層は、顔料及び水溶性樹脂を含む。
前記インク受容層は、単層構成であっても２層以上の構成であってもよい。
本発明の効果をより効果的に奏する観点からは、前記インク受容層の層厚（２層以上の場合は合計の層厚）は、１０μｍ以上６０μｍ以下が好ましく、１０μｍ以上４０μｍ以下がより好ましい。
【００４６】
（顔料）
本発明における顔料としては特に限定はないが、例えば、無機微粒子を好適に用いることができる。
前記無機微粒子としては、例えば、シリカ微粒子、コロイダルシリカ、二酸化チタン、硫酸バリウム、珪酸カルシウム、ゼオライト、カオリナイト、ハロイサイト、雲母、タルク、炭酸カルシウム、炭酸マグネシウム、硫酸カルシウム、ベーマイトアルミナ、擬ベーマイトアルミナ等を挙げることができる。中でも、シリカ微粒子又は擬ベーマイトアルミナが好ましい。
前記無機微粒子は、１種単独で用いてもよいし、２種以上を併用してもよい。
【００４７】
−  シリカ微粒子  −
前記シリカ微粒子は、比表面積が特に大きいので、インクの吸収性及び保持の効率が高く、また屈折率が低いので、適切な微小粒子径まで分散を行なえばインク受容層に透明性を付与でき、高い色濃度と良好な発色性が得られるという利点がある。このように受容層が透明であるということは、例えばフォト光沢紙等の記録用シートに適用する場合に、高い色濃度と良好な発色性及び光沢度を得る観点より重要である。
【００４８】
前記シリカ微粒子の平均一次粒子径としては、２０ｎｍ以下が好ましく、１５ｎｍ以下がより好ましく、特に１０ｎｍ以下が好ましい。該平均一次粒子径が２０ｎｍ以下であると、インク吸収特性を効果的に向上させることができ、また同時にインク受容層表面の光沢性をも高めることができる。
また、前記シリカ微粒子のＢＥＴ法による比表面積は２００ｍ２／ｇ以上が好ましく、２５０ｍ２／ｇ以上がさらに好ましく、３８０ｍ２／ｇ以上が特に好ましい。前記シリカ微粒子の比表面積が２００ｍ２／ｇ以上であると、インク受像層の透明性が高く、印画濃度を高く保つことが可能である。
【００４９】
本発明でいうＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００５０】
特にシリカ微粒子は、その表面にシラノール基を有し、該シラノール基の水素結合により粒子同士が付着し易いため、また該シラノール基と水溶性樹脂を介した粒子同士の付着効果のため、前記のように平均一次粒子径が２０ｎｍ以下の場合にはインク受容層の空隙率が大きく、透明性の高い構造を形成することができ、インク吸収特性を効果的に向上させることができる。
【００５１】
一般にシリカ微粒子は、通常その製造法により湿式法粒子と乾式法（気相法）粒子とに大別される。前記湿式法では、ケイ酸塩の酸分解により活性シリカを生成し、これを適度に重合させ凝集沈降させて含水シリカを得る方法が主流である。一方、気相法は、ハロゲン化珪素の高温気相加水分解による方法（火炎加水分解法）、ケイ砂とコークスとを電気炉中でアークによって加熱還元気化し、これを空気で酸化する方法（アーク法）によって無水シリカを得る方法が主流であり、前記「気相法シリカ」とは、当該気相法によって得られた無水シリカ微粒子を指す。
【００５２】
気相法シリカは、前記含水シリカと表面のシラノール基の密度、空孔の有無等に相違があり、異なった性質を示すが、空隙率が高い三次元構造を形成するのに適している。この理由は明らかではないが、含水シリカの場合には、微粒子表面におけるシラノール基の密度が５〜８個／ｎｍ2と多く、シリカ微粒子が密に凝集（アグリゲート）し易く、一方、気相法シリカの場合には、微粒子表面におけるシラノール基の密度が２〜３個／ｎｍ2と少ないことから疎な軟凝集（フロキュレート）となり、その結果、空隙率が高い構造になるものと推定される。
本発明においては、前記乾式法で得られる気相法シリカ微粒子（無水シリカ）が好ましく、更に微粒子表面におけるシラノール基の密度が２〜３個／ｎｍ2であるシリカ微粒子が好ましい。
本発明に最も好ましく用いられる無機微粒子は、ＢＥＴ法による比表面積が２００ｍ2／ｇ以上の気相法シリカである。
【００５３】
−  擬ベーマイトアルミナ  −
前記擬ベーマイトアルミナ（擬ベーマイト状アルミナ水和物）は、Ａｌ２Ｏ３・ｎＨ２Ｏ（１＜ｎ＜３）の構成式で表され、ｎが１より大きく３未満であるときのアルミナ水和物をさす。
【００５４】
前記擬ベーマイトアルミナの平均細孔半径としては、インク受容層のインク吸収速度を良好にする点で、１〜１０ｎｍであることが好ましく、特に２〜７ｎｍであることが好ましい。平均細孔半径が前記範囲内であると、インク吸収性が良好であり、インク中の染料の定着が良好で画像滲みの発生も回避できる。
【００５５】
前記擬ベーマイトアルミナの細孔容積としては、インク受容層のインク吸収容量を良好にする点で、０．１〜０．８ｍｌ／ｇの範囲が好ましく、特に０．４〜０．６ｍｌ／ｇの範囲が好ましい。インク受容層の細孔容積が前記範囲内であると、インク受容層でのクラックや粉落ちの発生を回避でき、インクの吸収が良好になる。また、細孔半径２ｎｍ〜１０ｎｍにおける細孔容積は０．１ｍｌ／ｇ以上であるのが望ましい。この範囲内であると、インク中の染料の吸着が良好になる。さらに、インク受容層の単位面積当たりの溶媒吸収量としては、５ｍｌ／ｍ２以上が好ましく、特に好ましくは１０ｍｌ／ｍ２以上である。単位面積当たりの溶媒吸収量が前記範囲内であると、特に多色印字を行なった場合のインク溢れを防止できる。
【００５６】
インク中の染料を充分に吸収し、定着するためには、前記擬ベーマイトアルミナのＢＥＴ比表面積が７０〜３００ｍ２／ｇの範囲であることが好ましい。ＢＥＴ比表面積が前記範囲内であると、擬ベーマイトアルミナの分散を良好に行なえると共に、細孔径分布が片寄らずにインク中の染料の定着効率が良好になり、画像滲みも回避できる。
【００５７】
前記擬ベーマイトアルミナの分散液の濃度を上げるためには、前記擬ベーマイトアルミナの表面水酸基の数は１０２０個／ｇ以上であることが好ましい。表面水酸基の数が少ないと、擬ベーマイトアルミナが凝集しやすくなり、分散液の濃度を上げるのが困難になる。
【００５８】
また、前記擬ベーマイトアルミナの分散液を安定化させるために、通常は種々の酸類が分散液に添加される。このような酸類としては、硝酸、塩酸、臭化水素酸、酢酸、蟻酸、塩化第二鉄、塩化アルミニウム等を挙げることができるが、本発明はこれらに限定されるものではない。
【００５９】
なお、前記擬ベーマイトアルミナは、アルミニウムイソプロポキシド等のアルミニウムアルコキシドの加水分解、アルミニウム塩のアルカリによる中和、アルミン酸塩の加水分解等公知の方法によって製造することができる。また、擬ベーマイトアルミナの粒子径、細孔径、細孔容積、比表面積、表面水酸基の数等は、析出温度、熟成時間、液ｐＨ、液濃度、共存塩類等によって制御することができる。
【００６０】
例えば、特開昭５７−８８０７４号、同６２−５６３２１号、特開平４−２７５９１７号、同６−６４９１８号、同７−１０５３５号、同７−２６７６３３号公報、米国特許第２，６５６，３２１号明細書、Ａｍ．Ｃｅｒａｍｉｃ  Ｓｏｃ．Ｂｕｌｌ．，５４，２８９（１９７５）等にアルミニウムアルコキシドを加水分解する方法が開示されている。これらのアルミニウムアルコキシドとしてはイソプロポキシド、プロポキシド、２−ブトキシド等が挙げられる。この方法では非常に純度の高い擬ベーマイトアルミナを得ることができる。
【００６１】
その他、擬ベーマイトアルミナを得る方法としては、特開昭５４−１１６３９８号、同５５−２３０３４号、同５５−２７８２４号、同５６−１２０５０８号等の各公報に例示されているように、アルミニウムの無機塩又はその水和物を原料として得る方法が一般的である。これらの無機塩としては、例えば、塩化アルミニウム、硝酸アルミニウム、硫酸アルミニウム、ポリ塩化アルミニウム、アンモニウムミョウバン、アルミン酸ナトリウム、アルミン酸カリウム、水酸化アルミニウム等の無機塩等、及びこれら無機塩の水和物等を挙げることができる。
【００６２】
具体的には、例えば、硫酸アルミニウム、硝酸アルミニウム、塩化アルミニウム等の酸性のアルミニウム塩水溶液と、アルミン酸ナトリウム、水酸化ナトリウム、アンモニア水等の塩基性水溶液との中和反応によって、擬ベーマイトアルミナを製造することができる。この場合、液中に生成する擬ベーマイトアルミナの量が５質量％を超えない範囲で混合し、ｐＨは６〜１０、温度２０〜１００℃の条件下で反応させることが一般的である。また、特開昭５６−１２０５０８号公報に記載の、ｐＨを酸側及び塩基側に交互に変動させて擬ベーマイトアルミナの結晶を成長させる方法、特公平４−３３７２８号公報に記載の、アルミニウムの無機塩から得られる擬ベーマイトアルミナとバイヤー法で得られるアルミナとを混合し、アルミナを再水和する方法、等によっても製造することができる。
【００６３】
擬ベーマイトアルミナの一次粒子の平均粒径（平均一次粒子径）は、５〜５０ｎｍが好ましい。より高い光沢を得るためには、平均一次粒子径が５〜２０ｎｍであって、かつ平均アスペクト比（平均厚さに対する平均粒径の比）が２以上の平板状の粒子を用いるのが好ましい。
【００６４】
擬ベーマイトアルミナの平均一次粒子径は、市販品メーカー公称値を用いればよい。
作製した記録媒体から平均一次粒子径を測定する場合は、インク受容層を削りだした後、熱水により樹脂成分を除く処理を行なった後、遠心分離により粒子のみを回収する等の処理を行ない、得られた粒子をＴＥＭ（透過型電子顕微鏡）による観察により求めることができる。このとき、例えば、基準サンプルとしてインク受容層用塗布液のみを塗布したサンプルについて同様の処理を行ない、その測定値（平均値）を使用した擬ベーマイトアルミナ粒子の既知の粒子径（ｎｍ）と対比し、対比により得た値の差分から、作製した記録媒体における測定値（平均値）を比例計算して換算することにより、作製した記録媒体における平均一次粒子径を求めることができる。なお、平均一次粒子径を求めるためには、測定粒子数として１００〜３０００個程度は必要である。
【００６５】
擬ベーマイトアルミナの含有量としては、インク受容層（又はインク受容層用塗布液）中において、１０〜２０質量％である範囲が好ましく、１２〜１８質量％である範囲がより好ましい。擬ベーマイトアルミナの含有量を前記範囲内にすることにより、層の透明性が高くなり、印画後の透明性も向上して高濃度が得られる。
【００６６】
（水溶性樹脂）
本発明におけるインク受容層は、水溶性樹脂の少なくとも１種を含む。
前記水溶性樹脂としては、例えば、ポリビニルアルコール（アセトアセチル変性、カルボキシ変性、イタコン酸変性、マレイン酸変性、シリカ変性及びアミノ基変性等の変性ポリビニルアルコールを含む）、メチルセルロース、カルボキシメチルセルロース、デンプン類（変性デンプンを含む）、ゼラチン、アラビヤゴム、カゼイン、スチレン−無水マレイン酸共重合体加水分解物、ポリアクリルアミド、酢酸ビニル−ポリアクリル酸共重合体のケン化物等が挙げられる。また、スチレン・ブタジエン共重合物、酢酸ビニル共重合物、アクリロニトリル・ブタジエン共重合物、アクリル酸メチル・ブタジエン共重合物、ポリ塩化ビニリデン等の合成高分子のラテックス系のバインダーが挙げられる。
【００６７】
−ポリビニルアルコール−
前記ポリビニルアルコールには、ポリ酢酸ビニルの低級アルコール溶液をケン化して得られるポリビニルアルコール及びその誘導体が、さらに酢酸ビニルと共重合しうる単量体と酢酸ビニルとの共重合体のケン化物が含まれる。ここで、酢酸ビニルと共重合しうる単量体としては、（無水）マレイン酸、フマール酸、クロトン酸、イタコン酸、（メタ）アクリル酸等の不飽和カルボン酸及びそのエステル、エチレン、プロピレン等のα−オレフィン、（メタ）アリルスルホン酸、エチレンスルホン酸、スルホン酸マレート等のオレフィンスルホン酸、（メタ）アリルスルホン酸ソーダ、エチレンスルホン酸ソーダ、スルホン酸ソーダ（メタ）アクリレート、スルホン酸ソーダ（モノアルキルマレート）、ジスルホン酸ソーダアルキルマレート等のオレフィンスルホン酸アルカリ塩、Ｎ−メチロールアクリルアミド、アクリルアミドアルキルスルホン酸アルカリ塩等のアミド基含有単量体、さらには、Ｎ−ビニルピロリドン誘導体等が挙げられる。
【００６８】
前記ポリビニルアルコールの中でも、鹸化度が９２〜９８ｍｏｌ％のポリビニルアルコール（以下「高鹸化度ポリビニルアルコール」と称することがある。）が特に好ましい。
ポリビニルアルコールの鹸化度が９２ｍｏｌ％以上であれば、より良好な中間調の色相を得ることができ、また、塗布液の粘度上昇を効果的に抑制でき、より良好な塗布安定性を得ることができる。
一方、ポリビニルアルコールの鹸化度が９８ｍｏｌ％以下であれば、インク吸収性をより向上させることができる。
ポリビニルアルコールの鹸化度として、より好ましくは、９３〜９７ｍｏｌ％である。
前記高鹸化度ポリビニルアルコールの重合度は、１５００〜３６００が好ましく、より好ましくは、２０００〜３５００である。重合度が１５００以上であれば、インク受容層のひび割れをより効果的に抑制できる。３６００以下であれば、塗布液の粘度上昇をより効果的に抑制できる。
【００６９】
本発明においては、水溶性樹脂として、前記高鹸化度ポリビニルアルコール以外の水溶性樹脂を該ポリビニルアルコールと併用することもできる。併用可能な水溶性樹脂としては、例えば、親水性構造単位としてヒドロキシル基を有する樹脂である、鹸化度が上記範囲以外のポリビニルアルコール（ＰＶＡ）、カチオン変性ポリビニルアルコール、アニオン変性ポリビニルアルコール、シラノール変性ポリビニルアルコール、ポリビニルアセタール、セルロース系樹脂〔メチルセルロース（ＭＣ）、エチルセルロース（ＥＣ）、ヒドロキシエチルセルロース（ＨＥＣ）、カルボキシメチルセルロース（ＣＭＣ）、ヒドロキシプロピルセルロース（ＨＰＣ）等〕、キチン類、キトサン類、デンプン；親水性のエーテル結合を有する樹脂である、ポリプロピレンオキサイド（ＰＰＯ）、ポリエチレングリコール（ＰＥＧ）、ポリビニルエーテル（ＰＶＥ）；親水性のアミド基又はアミド結合を有する樹脂である、ポリアクリルアミド（ＰＡＡＭ）、ポリビニルピロリドン（ＰＶＰ）等が挙げられる。また、解離性基としてカルボキシル基を有する、ポリアクリル酸塩、マレイン酸樹脂、アルギン酸塩、ゼラチン類等を挙げることもできる。
前記高鹸化度ポリビニルアルコールと上述した水溶性樹脂とを併用する場合の前記高鹸化度ポリビニルアルコールと上記水溶性樹脂との合計量に対する前記高鹸化度ポリビニルアルコールの割合は１〜３０質量％が好ましく、３〜２０質量％がさらに好ましく、６〜１２質量％が特に好ましい。
【００７０】
前記高鹸化度ポリビニルアルコールの含有量としては、該含有量の過少による、膜強度の低下や乾燥時のひび割れを防止し、且つ、該含有量の過多によって、該空隙が樹脂によって塞がれ易くなり、空隙率が減少することでインク吸収性が低下するのを防止する観点から、インク受容層の全固形分質量に対して、９〜４０質量％が好ましく、１２〜３３質量％がより好ましい。
【００７１】
ポリビニルアルコールは、その構造単位に水酸基を有するが、この水酸基とシリカ微粒子表面のシラノール基とが水素結合を形成して、シリカ微粒子の二次粒子を鎖単位とする三次元網目構造を形成し易くする。この様な三次元網目構造の形成によって、空隙率の高い多孔質構造のインク受容層を形成し得ると考えられる。
インクジェット記録媒体において、上述のようにして得られた多孔質のインク受容層は、毛細管現象によって急速にインクを吸収し、インク滲みのない真円性の良好なドットを形成することができる。
【００７２】
（顔料と水溶性樹脂との含有比）
インク受容層において、顔料（ｘ）と水溶性樹脂（ｙ）との含有比〔ＰＢ比（ｘ／ｙ）、水溶性樹脂１質量部に対する顔料の質量〕は、インク受容層の膜構造にも大きな影響を与える場合がある。即ち、ＰＢ比が大きくなると、空隙率や細孔容積、表面積（単位質量当り）が大きくなる。具体的には、上記ＰＢ比（ｘ／ｙ）としては、該ＰＢ比が大き過ぎることに起因する、膜強度の低下や乾燥時のひび割れを防止し、且つ該ＰＢ比が小さ過ぎることによって、該空隙が樹脂によって塞がれ易くなり、空隙率が減少することでインク吸収性が低下するのを防止する観点から、１．５／１〜１０／１が好ましい。
【００７３】
インクジェットプリンターの搬送系を通過する場合、インクジェット記録媒体に応力が加わることがあるので、インク受容層は充分な膜強度を有していることが必要である。更にシート状に裁断加工する場合、インク受容層の割れ及び剥がれ等を防止する上でも、インク受容層には充分な膜強度が必要である。この様な観点より、上記ＰＢ比（ｘ／ｙ）としては５／１以下が好ましく、インクジェットプリンターで高速インク吸収性をも確保する観点からは、２／１以上であることが好ましい。
【００７４】
例えば、平均一次粒子径が２０ｎｍ以下の気相法シリカと高鹸化度ポリビニルアルコールとをＰＢ比（ｘ／ｙ）が２／１〜５／１で水溶液中に完全に分散した塗布液を支持体上に塗布し、該塗布層を乾燥した場合、シリカ微粒子の二次粒子を鎖単位とする三次元網目構造が形成され、平均細孔径が３０ｎｍ以下、空隙率が５０％〜８０％、細孔比容積０．５ｍｌ／ｇ以上、比表面積が１００ｍ2／ｇ以上の、透光性の多孔質膜を容易に形成することができる。
【００７５】
（その他成分）
本発明のインク受容層は、上記以外のその他の成分として、架橋剤（例えば、ホウ酸、等）、水溶性アルミニウム化合物（例えば、塩基性ポリ水酸化アルミニウム（塩基性ポリ塩化アルミニウム）、等）、ジルコニウム化合物（例えば、酢酸ジルコニル、等）、カチオン変性された自己乳化性高分子（例えば、カチオン性ポリウレタン、等）、媒染剤（例えば、カチオン性ポリマー、等）、界面活性剤、等を含有してもよい。更には、前記インク受容層中は、紫外線吸収剤、蛍光増白剤、酸化防止剤、褐色防止剤、等の各種の添加剤を含有していてもよい。
これらの成分としては、例えば、特開２００７−２２３１１９号公報の段落番号００１８〜００８２や、特開２００８−２４６７５５号公報の段落番号００１７〜００８２に記載されている公知の成分を特に制限無く用いることができる。
【００７６】
≪インクジェット記録媒体の製造方法≫
本発明のインクジェット記録媒体の製造方法は、仮支持体上に樹脂層を有する転写材料の該樹脂層を転写することにより、紙支持体上に厚さ２μｍ以上２０μｍ以下の樹脂層を形成する工程（以下、「樹脂層形成工程」ともいう）と、前記紙支持体上に形成された樹脂層上に、顔料及び水溶性樹脂を含むインク受容層を形成する工程（以下、「インク受容層形成工程」ともいう）と、を有する。
上記方法によれば、前述の「記録媒体用支持体の製造方法」で説明したとおり、紙支持体上の樹脂層表面の平滑性が向上するため、該樹脂層上に形成されたインク受容層の写像性及び光沢性が向上する。更に、紙支持体上の樹脂層の厚さが２０μｍ以下であるため、樹脂層の脆性の改善に伴い、インク受容層の脆性が改善される。
前記樹脂層形成工程としては、前述の本発明の記録媒体用支持体の製造方法をそのまま適用できる。
【００７７】
＜インク受容層形成工程＞
インク受容層形成工程におけるインク受容層の形成の方法には特に限定はなく、例えば、前述したインク受容層の各成分と水等の溶媒とを含有するインク受容層用塗布液を、樹脂層上に塗布し、乾燥させる公知の方法を用いることができる。
インク受容層用塗布液の調製は、全成分を一度に加えることにより行ってもよいし、まず、顔料を含む顔料分散液を調製し、調製された顔料分散液にその他の成分を加えることによって行ってもよい。
また、インク受容層形成工程は、インク受容層の全成分を含む一種のみの塗布液を塗布し、乾燥させることにより行ってもよいし、インク受容層の各成分を二種以上にわけて二種以上の塗布液を準備し、該二種以上の塗布液を逐次塗布又は同時重層塗布し、乾燥させることにより行ってもよい。二種以上の塗布液を用いる方法については、前記逐次塗布及び前記同時重層塗布以外にも、例えば、特開２００５−１４５９３号公報段落番号［００１６］〜［００３７］に記載されている「Ｗｅｔ−Ｏｎ−Ｗｅｔ法」を用いてもよい。
【００７８】
顔料の分散に用いる分散機としては、高速回転分散機、媒体撹拌型分散機（ボールミル、ビーズミル、サンドミルなど）、超音波分散機、コロイドミル分散機、高圧分散機等従来公知の各種の分散機を使用することができるが、発生するダマ状微粒子の分散を効率的に行なう為には、媒体撹拌型分散機やコロイドミル分散機又は高圧分散機（ホモジナイザー）が好ましい。前記分散機としては、主として、ビーズミル等の媒体撹拌型分散機が好適に用いられるが、微粒化の促進及び高Ｄｍの点からは、高圧ホモジナイザー（例えば、（株）スギノマシン製のアルティマイザーなど）が特に好ましい。
【００７９】
また、インク受容層用塗布液の調製に用いる溶媒としては、水や有機溶媒、又はこれらの混合溶媒を用いることができる。前記有機溶媒としては、メタノール、エタノール、ｎ−プロパノール、ｉ−プロパノール、メトキシプロパノール等のアルコール類、アセトン、メチルエチルケトン等のケトン類、テトラヒドロフラン、アセトニトリル、酢酸エチル、トルエン等が挙げられる。
【００８０】
また、インク受容層用塗布液の塗布は、例えば、エクストルージョンダイコーター、エアードクターコーター、ブレードコーター、ロッドコーター、ナイフコーター、スクイズコーター、リバースロールコーター、バーコーター等の公知の塗布装置を用いて行うことができる。また、前記塗布は、インク受容層用塗布液に塩基性ポリ水酸化アルミニウム水溶液をインライン混合して行ってもよい。
前記塗布して得られた塗布層を乾燥させる方法としては、乾燥風を吹き付けて乾燥させる公知の方法を特に制限無く用いることができる。
【実施例】
【００８１】
以下、本発明を、実施例を用いて更に詳細に説明するが、本発明はこれら実施例に限定されるものではない。尚、特に断りのない限り、以下において「部」、「％」および「分子量」は、「質量部」、「質量％」および「重量平均分子量」を表す。
【００８２】
〔実施例１〕
＜支持体の作製＞
アカシアからなるＬＢＫＰ５０部及びアスペンからなるＬＢＫＰ５０部をそれぞれディスクリファイナーによりカナディアンフリーネス３００ｍｌに叩解し、パルプスラリーを調製した。
次いで、前記で得られたパルプスラリーに、対パルプ当たり、カチオン性デンプン（日本ＮＳＣ製  ＣＡＴ０３０４Ｌ）１．３％、アニオン性ポリアクリルアミド（星光化学製  ポリアクロンＳＴ−１３）０．１５％、アルキルケテンダイマー（荒川化学製  サイズパインＫ）０．２９％、エポキシ化ベヘン酸アミド０．２９％、ポリアミドポリアミンエピクロルヒドリン（荒川化学製  アラフィックス１００）０．３２％を加えた後、消泡剤０．１２％を加えた。
前記のようにして調製したパルプスラリーを長網抄紙機で抄紙し、ウェッブのフェルト面をドラムドライヤーシリンダーにドライヤーカンバスを介して押し当てて乾燥する工程において、ドライヤーカンバスの引張り力を１．６Ｋｇ／ｃｍに設定して乾燥を行った後、サイズプレスにて原紙の両面にポリビニルアルコール（（株）クラレ製  ＫＬ−１１８）を１ｇ／ｍ2塗布して乾燥し、カレンダー処理を行った。
以上により、坪量１５７ｇ／ｍ2、厚さ１５７μｍの原紙を得た。
得られた原紙の表面粗さＳＲａを、後述の樹脂層の表面粗さＳＲａと同様の条件で、測定したところ、０．２０μｍであった。
【００８３】
＜転写材料の作製＞
（樹脂層用塗布液の調製）
メチルエチルケトン３７ｇ、下記バインダー４６２ｇ、下記界面活性剤０．５９ｇをはかり取り、温度２５℃（±２℃）でこの順に添加して、１５０ｒｐｍにて３０分間攪拌することにより、樹脂層（中間層）用塗布液を調製した。
【００８４】
−  バインダー  −
・ポリマー（ベンジルメタクリレート／メタクリル酸（＝７８／２２[モル比]）のランダム共重合物、分子量３．８万）                                      …  ２７％
・プロピレングリコールモノメチルエーテルアセテート                  …  ７３％
【００８５】
−  界面活性剤  −
・下記構造物１                                                      …  ３０％
・メチルエチルケトン                                                …  ７０％
【００８６】
【化１】
2010247525.tif 000002
【００８７】
（転写材料の作製）
厚さ７５μｍのポリエチレンテレフタレートフィルム仮支持体（ＰＥＴ仮支持体）を準備した。このＰＥＴ仮支持体の表面粗さＳＲａを、後述の樹脂層の表面粗さＳＲａと同様の条件で、測定したところ、０．０１μｍであった。
次に、前記ＰＥＴ仮支持体上の前記表面粗さＳＲａを測定した側に、スリット状ノズルを用い、上記で調製した樹脂層用塗布液を塗布し、乾燥させて膜厚７μｍの樹脂層を形成した。
以上により、ＰＥＴ仮支持体と樹脂層（中間層）とが一体となった転写材料を得た。
【００８８】
＜記録媒体用支持体の作製＞
上記転写材料と上記原紙とを、該転写材料の樹脂層の表面と該原紙のオモテ面（ワイヤー面に対し反対側の面）とが接するようにして重ね合わせ、ラミネータ（株式会社日立インダストリイズ製（ＬａｍｉｃＩＩ型））を用いて、ゴムローラー温度１３０℃、線圧１００Ｎ／ｃｍ、搬送速度２．２ｍ／分の条件でラミネートした。
これにより、「仮支持体／樹脂層／原紙」の層構成を有する積層体を得た。
次に、ポリエチレンテレフタレート仮支持体を、該仮支持体と樹脂層との界面で剥離することにより、上記積層体から該仮支持体を除去した。
以上により、原紙のオモテ面に樹脂層を形成した。
【００８９】
更に、上記と同様にして、原紙のウラ面（ワイヤー面）にも樹脂層を形成した。
以上により、「樹脂層／原紙／樹脂層」の層構成を有する記録媒体用支持体を得た。
【００９０】
＜インク受容層用塗布液の調製＞
下記の「シリカ分散液の組成」に従って、イオン交換水にジメチルジアリルアンモニウムクロライド重合体（第一工業製薬製、シャロールＤＣ９０２Ｐ）を混合した液にシリカ微粒子を混合し、更に、第一稀元素製ジルコゾールＺＡ−３０を添加したスラリーを、スギノマシン社製、アルティマイザーで、１７０ＭＰａで分散しメジアン径（平均粒子径）１２０ｎｍのシリカ分散液を調製した。
得られたシリカ分散液に下記インク受容層用塗布液の組成に従いイオン交換水、７．５％ホウ酸液、ＳＣ−５０５、ポリビニルアルコール溶解液、スーパーフレックス６５０−５を順次添加混合し、インク受容層用塗布液を作製した。
【００９１】
「シリカ分散液の組成」
（１）気相法シリカ微粒子（日本アエロジル（株）製  ＡＥＲＯＳＩＬ３００ＳＦ７５）
…  １５．０部
（２）イオン交換水                                              …  ８２．９部
（３）「シャロールＤＣ−９０２Ｐ」（５１．５％溶液）（第一工業製薬（株）製分散剤）                                                              …  １．３１部
（４）酢酸ジルコニル  「ジルコゾールＺＡ−３０  （５０％溶液）」（第一稀元素化学工業（株）製）                                                  …  ０．８１部
【００９２】
「インク受容層用塗布液の組成」
（１）シリカ分散液                                              …  ５９．５部
（２）イオン交換水                                              …    ７．８部
（３）７．５％ホウ酸液（架橋剤）                                …    ４．４部
（４）ジメチルアミン・エピクロルヒドリン・ポリアルキレンポリアミン重縮合物（５０％溶液）（ハイモ（株）製  ＳＣ−５０５）                        …    ０．１部
（５）下記組成のポリビニルアルコール溶解液                      …  ２６．０部
（６）カチオン変性ポリウレタン（スーパーフレックス６５０−５（２５％液））（第一工業製薬（株）製）                                              …    ２．２部
【００９３】
「ポリビニルアルコール溶解液の組成」
（１）ポリビニルアルコール（日本酢ビ・ポバール製  「ＪＭ−３３」  鹸化度９４．３ｍｏｌ％  重合度３３００）                                      …  ６．９６部
（２）ポリオキシエチレンラウリルエーテル（花王（株）製界面活性剤  エマルゲン１０９Ｐ）                                                          …  ０．２３部
（３）ジエチレングリコールモノブチルエーテル（協和発酵（株）製  ブチセノール２０Ｐ）                                                            …  ２．１２部
（４）イオン交換水                                              …９０．６９部
【００９４】
＜インク受容層の形成＞
前記記録媒体用支持体の樹脂層表面にコロナ放電処理を行なった後、前記インク受容層用塗布液１３２ｇ／ｍ２に、下記組成のＰＡＣ液を９．２ｇ／ｍ２の塗布量となるようにインラインブレンド後、エクストルージョンダイコーターで塗布を行った。その後、冷風乾燥機にて５℃、相対湿度３０％（風速３〜８ｍ／ｓｅｃ）で５分処理後、更に２５℃相対湿度２５％（風速３〜８ｍ／ｓｅｃ）の乾燥風で２０分間乾燥させた。以上により、樹脂層上にインク受容層を形成した。
以上により、記録媒体用支持体の樹脂層上に乾燥膜厚２８μｍのインク受容層が設けられたインクジェット記録媒体（インクジェット記録シート）を得た。
【００９５】
「ＰＡＣ液の組成」
（１）塩基度８３％のポリ塩化アルミニウム水溶液（大明化学工業（株）製  アルファイン８３）                                                            …  ２０部
（２）イオン交換水                                                  …  ８０部
【００９６】
＜測定及び評価＞
上記記録媒体用支持体及び上記インクジェット記録媒体について、下記の測定及び評価を行った。測定及び評価の結果を下記表１に示す。
【００９７】
（表面粗さＳＲａの測定）
Ｎｅｗ  Ｖｉｅｗ  ５０２２（Ｚｙｇｏ社製）を用い、カットオフ値０．２ｍｍ以上０．３ｍｍ以下の条件で、上記記録媒体用支持体の樹脂層の表面粗さＳＲａを測定した。
同様の方法で、上記インクジェット記録媒体のインク受容層の表面粗さＳＲａを測定した。
【００９８】
（写像性の評価）
上記インクジェット記録媒体のインク受容層表面の写像性を、以下のようにして評価した。
即ち、ＪＩＳ Ｈ ８６８６−２（１９９９）に規定される写像性試験方法に基づき、写像性測定器ＩＣＭ−１（スガ試験機（株）製）を用いて、下記測定条件に基づき、前記インク受容層表面の写像性を測定した。
【００９９】
−測定条件−
・測定方法：反射
・測定角度：６０°
・光学くし：２．０ｍｍ
【０１００】
−評価基準−
Ａ：写像性が９０％以上
Ｂ：写像性が７０％以上９０％未満
Ｃ：写像性が３０％以上７０％未満
Ｄ：写像性が３０％未満
【０１０１】
（光沢度）
上記インクジェット記録媒体のインク受容層表面の光沢度を、デジタル変角光沢計ＵＧＶ−５Ｄ（測定孔８ｍｍ、スガ試験機（株）製）を用いて、入射角６０°、受光角６０°にて測定した。
−評価基準−
Ａ：光沢度が４０％以上
Ｂ：光沢度が２０％以上４０％未満
Ｃ：光沢度が２０％未満
【０１０２】
（脆性）
上記インクジェット記録媒体を、温度２５℃、相対湿度５０％の恒温恒湿室に１日保管した後、インク受容層が外側となる向きで直径２０ｍｍφの円柱に巻きつけ、脆性を評価した。
下記基準のＡ及びＢの場合に、脆性が改善されていると判断した。
−評価基準−
Ａ：インク受容層に割れは観察されなかった。
Ｂ：インク受容層に細かな割れは観察されたが、実用上の問題はなかった。
Ｃ：インク受容層に大きな割れが観察された。
【０１０３】
〔実施例２〕
＜アルミナ白色透明分散液の調製＞
イオン交換水２０４２ｇをディゾルバーで攪拌しながら、これにカタロイドＡＰ−５（触媒化成工業（株）製；擬ベーマイト状アルミナ水和物）７０８ｇを添加し、アルミナの白色粗分散液を得た。このときのディゾルバーの回転数は、３０００ｒ.ｐ.ｍ.，回転時間は１０分間とした。
【０１０４】
続いて、このアルミナ粗分散液を、高圧分散機（アルティマイザーＨＪＰ２５００５、スギノマシン社製）にて微分散し、固形分濃度２５％の白色透明なアルミナ分散液（アルミナ白色透明分散液）を得た。このときの圧力は１００ＭＰａとし、吐出量は６００ｇ／ｍｉｎとした。
【０１０５】
得られたアルミナ白色透明分散液について、液温３０℃に調整し、ＬＡ−９２０（（株）堀場製作所製）で測定した透過率が８０％になるようにイオン交換水で薄めた状態で、ＬＡ−９２０（（株）堀場製作所製）により、分散粒子の粒子径を測定した。測定の結果、粒子径は０．１０４３μｍであった。また、アルミナ白色透明分散液のｐＨをｐＨメータを用いて液温３０℃で測定したところ、ｐＨ４．６２であった。アルミナ白色透明分散液の粘度も下記同様に測定した。
【０１０６】
＜インク受容層用塗布液の調製＞
上記より得たアルミナ白色透明分散液１００部、ＰＶＡ−２４５（ケン化度８８％、平均重合度３５００のポリビニルアルコール、（株）クラレ製）の７％水溶液（バインダー水溶液）３４．６部、７．５％ホウ酸水溶液（架橋剤水溶液）９．７部、１０％界面活性剤水溶液（エマルゲン１０９Ｐ、花王（株）製、ＨＬＢ１３．６；界面活性剤）１．３２部、及びイオン交換水４０．５部を、混合前に予め６０℃に保温し、保温後の各液を６０℃で保温しながらよく混合し、インク受容層用塗布液を調液した。
得られたインク受容層用塗布液のＢ型粘度計を用いて測定した３０℃での粘度は、５６ｍＰａ・ｓであった。ここで、アルミナ水和物とＰＶＡとの質量比率（アルミナ水和物／ＰＶＡ）は１０である。
【０１０７】
＜インク受容層の形成＞
そして、このインク受容層用塗布液を５０℃に冷却した後、超音波脱泡処理を５０℃に保ったまま１０分間行なった。超音波脱泡処理後すぐに、このインク受容層用塗布液を、実施例１と同様の方法で作製した記録媒体用支持体の樹脂層上に、擬ベーマイトアルミナの乾燥固形分が４０ｇ／ｍ２になるように塗布した。塗布後、膜面温度が２０℃になるように２分間セット乾燥を行ない、その後８０℃で１０分間乾燥させて、上記記録媒体用支持体の樹脂層上（オモテ面側）に、インク受容層を形成した。膜面温度の測定は、水分が２００ｇ/ｍ２の状態で放射温度計により行なった。
形成されたインク受容層の層厚は４０μｍであった。
以上のようにして、インクジェット記録用シートを作製した。
【０１０８】
記録媒体用支持体及び作製されたインクジェット記録用シートについて、実施例１と同様の測定及び評価を行った。測定及び評価の結果を下記表１に示す。
【０１０９】
〔実施例３〕
転写材料上の樹脂層の膜厚を変更することにより、インクジェット記録用シート（記録媒体用支持体）の樹脂層の膜厚を１４μｍに変更した以外は実施例１と同様にしてインクジェット記録媒体を作製した。
記録媒体用支持体及び作製されたインクジェット記録媒体について、実施例１と同様の測定及び評価を行った。測定及び評価の結果を下記表１に示す。
【０１１０】
〔実施例４〕
転写材料上の樹脂層の膜厚を変更することにより、インクジェット記録用シート（記録媒体用支持体）の樹脂層の膜厚を３μｍに変更した以外は実施例１と同様にしてインクジェット記録媒体を作製した。
記録媒体用支持体及び作製されたインクジェット記録媒体について、実施例１と同様の測定及び評価を行った。測定及び評価の結果を下記表１に示す。
【０１１１】
〔比較例１〕
実施例１において、記録媒体用支持体を用いず、原紙のオモテ面に直接インク受容層を形成した以外は実施例１と同様にしてインクジェット記録媒体を作製した。
原紙及び作製されたインクジェット記録媒体について、実施例１と同様の測定及び評価を行った。測定及び評価の結果を下記表１に示す。
【０１１２】
〔比較例２〕
実施例１において、記録媒体用支持体を、溶融押し出しにて樹脂層を形成した下記の記録媒体用支持体（ＷＰ紙）に変更した以外は実施例１と同様にしてインクジェット記録媒体を作製した。
原紙及び作製されたインクジェット記録媒体について、実施例１と同様の測定及び評価を行った。測定及び評価の結果を下記表１に示す。
【０１１３】
＜記録媒体用支持体（ＷＰ紙）の作製＞
実施例１と同様にして作製した原紙のワイヤー面（ウラ面）側にコロナ放電処理を行なった後、溶融押出機を用いて高密度ポリエチレン／低密度ポリエチレンの比率を８０％／２０％の比率でブレンドし、厚さ７μｍとなるように３２０℃の温度で溶融押し出しコーティングした。このようにして、マット面からなる熱可塑性樹脂層を形成した（以下、この熱可塑性樹脂層面を「ウラ面」と称する。）。
このウラ面側の熱可塑性樹脂層に更にコロナ放電処理を施し、その後、帯電防止剤として酸化アルミニウム（日産化学工業（株）製の「アルミナゾル１００」）と二酸化ケイ素（日産化学工業（株）製の「スノーテックスＯ」）とを１：２の質量比で水に分散した分散液を、乾燥重量が０．２ｇ／ｍ２となるように塗布した。
続いて、オモテ面をコロナ処理し、コロナ処理されたこのオモテ面に、１０質量％の酸化チタンを有する密度０．９３ｇ／ｍ２のポリエチレンを、厚さ７μｍになるように溶融押出機を用いて３２０℃で押し出しコーティングした。
以上により、記録媒体用支持体を得た。
なお、インク受容層は記録媒体用支持体のオモテ面に形成した。
【０１１４】
〔比較例３〕
転写材料上の樹脂層の膜厚を変更することにより、インクジェット記録用シート（記録媒体用支持体）の樹脂層の膜厚を２５μｍに変更した以外は実施例１と同様にしてインクジェット記録媒体を作製した。
記録媒体用支持体及び作製されたインクジェット記録媒体について、実施例１と同様の測定及び評価を行った。測定及び評価の結果を下記表１に示す。
【０１１５】
〔比較例４〕
実施例１において、記録媒体用支持体を、塗布及びソフトカレンダー処理により樹脂層を形成した下記の記録媒体用支持体に変更した以外は実施例１と同様にしてインクジェット記録媒体を作製した。
原紙及び作製されたインクジェット記録媒体について、実施例１と同様の測定及び評価を行った。測定及び評価の結果を下記表１に示す。
【０１１６】
＜記録媒体用支持体の作製＞
実施例１と同様にして作製した原紙のオモテ面にコロナ処理し、コロナ処理されたこのオモテ面上に、実施例１の樹脂層用塗布液で使用したバインダーを厚さ７μｍとなるように、エクストルージョンダイコーターで塗布して樹脂層を形成した。
更に、上記と同様にして、原紙のウラ面（ワイヤー面）にも樹脂層を形成した。
その後、形成された樹脂層に対し、下記に示すソフトカレンダー処理を行なった。
〜ソフトカレンダー処理〜
樹脂層が形成された原紙に対し、金属ロールと樹脂ロールとが対をなすロール対を備えたソフトカレンダーを用いて、金属ロールの表面温度５０℃、ニップ圧５０ｋｇ／ｃｍの条件で、ソフトカレンダー処理を行なった。このとき、オモテ面側が金属ロール側となるようにした。
以上により、記録媒体用支持体を得た。
なお、インク受容層は記録媒体用支持体のオモテ面に形成した。
【０１１７】
【表１】
2010247525.tif 000003
【０１１８】
表１に示すように、厚さ２μｍ以上２０μｍ以下の樹脂層と、顔料及び水溶性樹脂を含むインク受容層と、をこの順に有し、前記樹脂層及び前記インク受容層の表面粗さＳＲａが、いずれも０．０８μｍ以下である実施例１〜４のインクジェット記録媒体は、写像性及び光沢度に優れ、脆性が改善されていた。